(57)【要約】      （修正有）【課題】過充電時に電池内部で生成されるガスの量を増加させ、電流遮断の精度を向上させた蓄電素子の提供。【解決手段】正極と、負極と、正極と負極との間に介在されるセパレータと、セパレータに保持される電解液と、を備え、セパレータはグラファイトを含み、電解液は、有機溶媒を含み、有機溶媒は、プロピレンカーボネートを含む。過充電時に、負極表面上の電流が集中する箇所において、金属イオンが電気化学的に還元されて金属として析出し、析出した金属が樹枝状の金属デンドライトとなり、正極に向かって成長する。成長した金属デンドライトがセパレータ中のグラファイトに接触すると、グラファイトは、卑な電位に分極される。分極されたグラファイトの層間に、プロピレンカーボネートが金属イオンと共に挿入されて、還元分解される。【選択図】なし【特許請求の範囲】
【請求項１】
正極と、負極と、前記正極と前記負極との間に介在されるセパレータと、前記セパレータに保持される電解液と、を備え、
前記セパレータはグラファイトを含み、
前記電解液は、有機溶媒を含み、
前記有機溶媒は、プロピレンカーボネートを含む、蓄電素子。
【請求項２】
前記セパレータは、グラファイトを含む層と、絶縁層と、を備え、
前記絶縁層は、前記グラファイトを含む層の、前記正極および前記負極と対向する面にそれぞれ重ねられる、請求項１に記載の蓄電素子。
【請求項３】
前記絶縁層は、絶縁粒子を含む、請求項２に記載の蓄電素子。
【請求項４】
前記有機溶媒において、
前記プロピレンカーボネートの質量と前記プロピレンカーボネートと比較してガスを生成しにくい環状炭酸エステルの質量との合計の質量に対する前記プロピレンカーボネートの質量比率は、５０質量％以上１００質量％以下である、請求項１乃至３のいずれか１項に記載の蓄電素子。
【請求項５】
前記正極、前記負極、前記セパレータ及び前記電解液を含む電極体を収容する容器と、
前記容器の外側に配置される外部端子であって、前記電極体と導通する外部端子と、
前記電極体と前記外部端子とを繋ぐ導通経路を遮断する電流遮断部と、を備える、請求項１乃至４のいずれか１項に記載の蓄電素子。
【発明の詳細な説明】
【技術分野】
【０００１】
本発明は、リチウムイオン二次電池などの蓄電素子に関する。
【背景技術】
【０００２】
従来、正極と、負極と、正極と負極との間に介在されるセパレータと、セパレータに保持された非水電解液とを備えるリチウムイオン二次電池が知られている。
【０００３】
この種の電池として、熱可塑性樹脂と充填材とを含む多孔質フィルムからなるセパレータを備えた電池が知られている（例えば、特許文献１）。特許文献１に記載のセパレータの充填材としては、カーボンブラック、ＰＡＮ系カーボン繊維、ピッチ系カーボン繊維、カーボンナノチューブ、またはフラーレンなどが用いられる。
【先行技術文献】
【特許文献】
【０００４】
【特許文献１】特開２００４−１３９９３３号公報
【発明の概要】
【発明が解決しようとする課題】
【０００５】
ところで、特許文献１に記載されたような従来の電池は、過充電時に、非水電解液の一部を分解させてガスを十分に発生させ、発生させたガスによって、電池内の電流を遮断するように構成される場合がある。しかしながら、内部で生成されるガスの量が必ずしも多くない場合がある。
【０００６】
本実施形態は、内部で生成されるガスの量を増加させることができる蓄電素子を提供することを課題とする。
【課題を解決するための手段】
【０００７】
本実施形態の蓄電素子は、正極と、負極と、正極と負極との間に介在されるセパレータと、セパレータに保持される電解液と、を備え、セパレータはグラファイトを含み、電解液は、有機溶媒を含み、有機溶媒は、プロピレンカーボネートを含む。
斯かる構成の蓄電素子においては、過充電時に、内部で生成されるガスの量を増加させることができる。これは、以下のメカニズムによるものであると推測される。過充電時には、負極表面上の電流が集中する箇所において、金属イオンが電気化学的に還元されて金属として析出し、析出した金属が樹枝状の金属デンドライトとなり、正極に向かって成長する。成長した金属デンドライトがセパレータ中のグラファイトに接触すると、該グラファイトは、卑な電位に分極される。分極されたグラファイトの層間に、プロピレンカーボネートが金属イオンと共に挿入されて、還元分解されることとなる。該プロピレンカーボネートが、グラファイトの外表面だけでなく、層間で還元分解されてガスになる分、蓄電素子内で生成されるガスの量を増加させることができる。
【０００８】
上記の蓄電素子では、セパレータは、グラファイトを含む層と、絶縁層と、を備え、絶縁層は、グラファイトを含む層の、正極および負極と対向する面にそれぞれ重ねられてもよい。
斯かる構成の蓄電素子によれば、グラファイトを含む層中のグラファイトを十分に絶縁できる。これにより、絶縁層を超えてグラファイトを含む層に到達するほど金属デンドライトが成長した場合に、蓄電素子内で生成されるガスの量をより増加させることができる。
【０００９】
上記の蓄電素子では、絶縁層は、絶縁粒子を含んでいてもよい。
過充電時又は蓄電素子が高温状態に晒されると、蓄電素子内が高温になる場合がある。蓄電素子が高温になった場合でも、絶縁層が絶縁粒子を含むことから、セパレータの収縮を抑制できる。従って、セパレータの空孔率の低下を抑制できる。これにより、セパレータにおける電解液および金属イオンの透過性の低下を抑制することができる。よって、蓄電素子内が高温になった場合であっても、電解液中の金属イオンやプロピレンカーボネートがグラファイトに供給されるため、該プロピレンカーボネートの還元分解反応が効率的に進む。従って、ガスをより多く発生させることができる。
【００１０】
上記の蓄電素子では、有機溶媒において、プロピレンカーボネートの質量とプロピレンカーボネートと比較してガスを生成しにくい環状炭酸エステルの質量との合計の質量に対するプロピレンカーボネートの質量比率は、５０質量％以上１００質量％以下であってもよい。
斯かる構成の蓄電素子によれば、グラファイト中にプロピレンカーボネートが挿入される確率が高まる結果、プロピレンカーボネートをより十分に分解させることができる。これにより、蓄電素子内において生成されるガスの量をより十分に増加させることができる。
【００１１】
上記の蓄電素子では、正極、負極、セパレータ及び電解液を含む電極体を収容する容器と、容器の外側に配置される外部端子であって、電極体と導通する外部端子と、電極体と外部端子とを繋ぐ導通経路を遮断する電流遮断部と、を備えてもよい。
斯かる構成の蓄電素子によれば、蓄電素子内で生成されるガスの量が増加した結果、容器内の圧力が許容閾値を上回ったときに、電極体と外部端子とを繋ぐ導通経路を早期に遮断することができる。
【発明の効果】
【００１２】
本実施形態によれば、内部で生成されるガスの量を増加させることができる蓄電素子を提供することができる。
【図面の簡単な説明】
【００１３】
【図１】図１は、本実施形態に係る蓄電素子の斜視図である。
【図２】図２は、同実施形態に係る蓄電素子の正面図である。
【図３】図３は、図１のＩＩＩ−ＩＩＩ線位置の断面図である。
【図４】図４は、図１のＩＶ−ＩＶ線位置の断面図である。
【図５】図５は、同実施形態に係る蓄電素子の一部を組み立てた状態の斜視図であって、注液栓、電極体、集電体、及び外部端子を蓋板に組み付けた状態の斜視図である。
【図６】図６は、同実施形態に係る蓄電素子の電極体の構成を説明するための図である。
【図７】図７は、重ね合わされた正極、負極、及びセパレータの断面図（図６のＶＩＩ−ＶＩＩ断面）である。
【図８】図８は、セパレータの一態様の断面図である。
【図９】図９は、図３における正極外部端子の周辺の拡大図である。
【図１０】図１０は、図３における正極外部端子の周辺の拡大図である。
【図１１】図１１は、前記正極端子の周辺の分解斜視図である。
【図１２】図１２は、同実施形態に係る蓄電素子を含む蓄電装置の斜視図である。
【発明を実施するための形態】
【００１４】
以下、本発明に係る蓄電素子の一実施形態について、図１〜図１１を参照しつつ説明する。蓄電素子には、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００１５】
本実施形態の蓄電素子１は、非水電解質二次電池である。より詳しくは、蓄電素子１は、リチウムイオンの移動に伴って生じる電子移動を利用したリチウムイオン二次電池である。この種の蓄電素子１は、電気エネルギーを供給する。蓄電素子１は、単一又は複数で使用される。具体的に、蓄電素子１は、要求される出力及び要求される電圧が小さいときには、単一で使用される。一方、蓄電素子１は、要求される出力及び要求される電圧の少なくとも一方が大きいときには、他の蓄電素子１と組み合わされて蓄電装置１００に用いられる。前記蓄電装置１００では、該蓄電装置１００に用いられる蓄電素子１が電気エネルギーを供給する。
【００１６】
蓄電素子１は、図１〜図１１に示すように、正極１１と負極１２とを含む電極体２と、電極体２を収容するケース３と、ケース３の外側に配置される外部端子７であって電極体２と導通する外部端子７と、ケース３の内圧が許容閾値を上回ったときに電極体２と外部端子７とを繋ぐ導通経路を遮断する電流遮断部８とを備える。また、蓄電素子１は、電極体２、ケース３、外部端子７及び電流遮断部８の他に、電極体２と外部端子７とを導通させる集電体５等を有する。
【００１７】
電極体２は、正極１１と負極１２とがセパレータ４によって互いに絶縁された状態で積層された積層体２２が巻回されることによって形成される。
【００１８】
正極１１は、金属箔１１１（正極基材）と、金属箔１１１の上に形成された正極活物質層１１２と、を有する。本実施形態では、正極活物質層１１２は、金属箔１１１の両面にそれぞれ重ねられる。正極活物質層１１２は、金属箔１１１の厚み方向の両側にそれぞれ配置される。本実施形態の金属箔１１１は帯状である。本実施形態の正極１１の金属箔１１１は、例えば、アルミニウム箔である。正極１１は、帯形状の短手方向である幅方向の一方の端縁部に、正極活物質層１１２の非被覆部（正極活物質層１１２が形成されていない部位）１１５を有する。
【００１９】
正極活物質層１１２は、正極活物質と、バインダと、を有する。
【００２０】
正極１１の正極活物質は、例えば、リチウム金属酸化物である。具体的に、正極活物質は、例えば、ＬｉａＭｅｂＯｃ（Ｍｅは、１又は２以上の遷移金属を表す）によって表わされる複合酸化物（ＬｉａＣｏｙＯ２、ＬｉａＮｉｘＯ２、ＬｉａＭｎｚＯ４、ＬｉａＮｉｘＣｏｙＭｎｚＯ２等）、ＬｉａＭｅｂ（ＸＯｃ）ｄ（Ｍｅは、１又は２以上の遷移金属を表し、Ｘは例えばＰ、Ｓｉ、Ｂ、Ｖを表す）によって表されるポリアニオン化合物（ＬｉａＦｅｂＰＯ４、ＬｉａＭｎｂＳｉＯ４、ＬｉａＣｏｂＰＯ４Ｆ等）である。本実施形態の正極１１の活物質は、ＬｉＮｉ１／３Ｃｏ１／３Ｍｎ１／３Ｏ２である。
【００２１】
正極活物質層１１２に用いられるバインダは、例えば、ポリフッ化ビニリデン（ＰＶｄＦ）、エチレンとビニルアルコールの共重合体、ポリメタクリル酸メチル、ポリエチレンオキサイド、ポリプロピレンオキサイド、ポリビニルアルコール、ポリアクリル酸、ポリメタクリル酸、ポリテトラフルオロエチレン（ＰＴＦＥ）、カルボキシメチルセルロース（ＣＭＣ）、スチレンブタジエンゴム（ＳＢＲ）である。本実施形態のバインダは、ポリフッ化ビニリデンである。
【００２２】
正極活物質層１１２は、ケッチェンブラック（登録商標）、アセチレンブラック、黒鉛等の導電助剤をさらに有していてもよい。本実施形態の正極活物質層１１２は、導電助剤としてアセチレンブラックを有する。
【００２３】
負極１２は、金属箔１２１（負極１２の基材層）と、金属箔１２１の上に形成された負極活物質層１２２と、を有する。本実施形態では、負極活物質層１２２は、金属箔１２１の両面にそれぞれ重ねられる。金属箔１２１は帯状である。本実施形態の負極の金属箔１２１は、例えば、銅箔である。負極１２は、帯形状の短手方向である幅方向の一方の端縁部に、負極活物質層１２２の非被覆部（負極活物質層１２２が形成されていない部位）１２５を有する。
【００２４】
負極活物質層１２２は、負極活物質と、バインダと、を含む。負極活物質層１２２は、セパレータ４を介して正極活物質層１１２と向き合うように配置される。負極活物質層１２２の幅は、正極活物質層１１２の幅よりも大きい。
【００２５】
負極１２の負極活物質は、負極１２において充電反応及び放電反応の電極反応に寄与し得るものである。負極活物質としては、卑な電位で還元分解されるプロピレンカーボネートによって構造があまり劣化しないものが用いられる。プロピレンカーボネートが還元分解される電位は、例えば、０．００１〜０．８Ｖ  ｖｓ．Ｌｉ／Ｌｉ＋であり、この電位では、プロピレンカーボネートが金属イオンとともに、グラファイトの層間に挿入する。例えば、前記負極活物質としては、非晶質炭素（難黒鉛化炭素、易黒鉛化炭素）などの炭素材料、ケイ素（Ｓｉ）及び錫（Ｓｎ）などのリチウムと合金化反応を生じる材料が用いられる。前記負極活物質は、粒子状である。本実施形態の負極活物質は、非晶質炭素である。より具体的には、本実施形態の負極活物質は、難黒鉛化炭素である。
【００２６】
負極活物質層１２２に用いられるバインダは、正極活物質層１１２に用いられたバインダと同様のものである。本実施形態のバインダは、ポリフッ化ビニリデンである。
【００２７】
負極活物質層１２２は、ケッチェンブラック（登録商標）、アセチレンブラック等の導電助剤をさらに有してもよい。本実施形態の負極活物質層１２２は、導電助剤を有していない。
【００２８】
本実施形態の電極体２では、以上のように構成される正極１１と負極１２とがセパレータ４によって絶縁された状態で巻回される。即ち、本実施形態の電極体２では、正極１１、負極１２、及びセパレータ４の積層体２２が巻回される。セパレータ４は、絶縁性を有する部材である。セパレータ４は、正極１１と負極１２との間に配置される。これにより、電極体２（詳しくは、積層体２２）において、正極１１と負極１２とが互いに絶縁される。また、セパレータ４は、ケース３内において、電解液を保持する。これにより、蓄電素子１の充放電時において、リチウムイオンが、セパレータ４を挟んで交互に積層される正極１１と負極１２との間を移動する。
【００２９】
セパレータ４は、帯状である。セパレータ４は、少なくともセパレータ基材４１を備える。セパレータ基材４１は、多孔質な材料で形成される。セパレータ基材４１は、グラファイトを含む。セパレータ４は、絶縁層４２を有してもよい。絶縁層４２は、セパレータ基材４１の、正極１１及び負極１２と対向する面に、それぞれ重ねられてもよい。絶縁層４２の幅（帯形状の短手方向の寸法）は、セパレータ基材４１の幅より広くてもよい。図８に示すように、絶縁層４２は、セパレータ基材４１を包んでもよい。即ち、絶縁層４２は、セパレータ基材４１の外表面の全体を覆うように形成されていてもよい。本実施形態では、セパレータ４は、セパレータ基材４１と、絶縁層４２とを有し、絶縁層４２は、セパレータ基材４１の、正極１１及び負極１２と対向する面に、それぞれ重ねられる。
【００３０】
セパレータ基材４１は、例えば、多孔膜によって多孔質に構成される。多孔膜としては、高分子化合物、ガラス、セラミックなどが挙げられる。高分子化合物としては、例えば、ポリアクリロニトリル（ＰＡＮ）、ポリアミド（ＰＡ）、ポリエチレンテレフタレート（ＰＥＴ）などのポリエステル、ポリプロピレン（ＰＰ）、ポリエチレン（ＰＥ）などのポリオレフィン（ＰＯ）、又は、セルロースが挙げられる。本実施形態の多孔膜は、高分子化合物から作製される。より具体的には、ポリエチレン（ＰＥ）から作製される。
【００３１】
セパレータ基材４１に含まれるグラファイトとしては、天然黒鉛、人造黒鉛が挙げられる。セパレータ基材４１は、グラファイトを０．２ｍｇ／ｃｍ２以上２．０ｍｇ／ｃｍ２以下含んでいてもよい。セパレータ基材４１は、グラファイト以外の導電性フィラーを含んでいてもよい。セパレータ基材４１は、バインダを含んでいてもよい。
【００３２】
絶縁層４２は、電気絶縁性を有する絶縁粒子を含んでいてもよい。絶縁層４２は、バインダを含んでいてもよい。本実施形態では、絶縁層４２は、絶縁粒子を含む。絶縁層４２は、Ｌｉイオンなどが層内で移動できるように、絶縁粒子間の空隙によって多孔質に形成されている。絶縁粒子は、電気伝導率が１０−６Ｓ／ｍ未満の絶縁材料を９５質量％以上含むものである。
【００３３】
絶縁層４２は、絶縁粒子を５０質量％以上９９質量％以下含んでもよい。絶縁層４２は、絶縁粒子を８０質量％以上９９質量％以下含むことが好ましい。
【００３４】
絶縁層４２は、バインダを１質量％以上５０質量％以下含んでもよい。絶縁層４２の電気絶縁性は、セパレータ基材４１の電気絶縁性よりも高い。絶縁層４２の電気伝導率は、通常、１０−６Ｓ／ｍ未満である。
【００３５】
絶縁粒子としては、例えば、酸化物粒子、窒化物粒子、イオン結晶粒子、共有結合性結晶粒子、粘度粒子、鉱物資源由来物質あるいはそれらの人造物質の粒子などが挙げられる。酸化物粒子（金属酸化物粒子）としては、例えば、酸化鉄、ＳｉＯ２、Ａｌ２Ｏ３、ＴｉＯ２、ＢａＴｉＯ２、ＺｒＯ、アルミナ−シリカ複合酸化物などの粒子が挙げられる。窒化物粒子としては、例えば、窒化アルミニウム、窒化ケイ素などの粒子が挙げられる。イオン結晶粒子としては、例えば、フッ化カルシウム、フッ化バリウム、硫酸バリウムなどの粒子が挙げられる。共有結合性結晶粒子としては、例えば、シリコン、ダイヤモンドなどの粒子が挙げられる。粘土粒子としては、例えば、タルク、モンモリロナイトなどの粒子が挙げられる。鉱物資源由来物質あるいはそれらの人造物質の粒子としては、例えば、ベーマイト（アルミナ水和物）、ゼオライト、アパタイト、カオリン、ムライト、スピネル、オリビン、セリサイト、ベントナイト、マイカなどの粒子が挙げられる。なお、水和物を含む天然鉱物（例えば、上記の粘土、鉱物資源由来物質）を焼成した焼成体を採用することもできる。本実施形態では、絶縁粒子は、Ａｌ２Ｏ３粒子である。
【００３６】
絶縁層４２のバインダとしては、例えば、ポリアクリロニトリル、ポリフッ化ビニリデン（ＰＶｄＦ）、フッ化ビニリデンとヘキサフルオロプロピレンとの共重合体、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレン、又は、ポリカーボネートなどが挙げられる。
【００３７】
セパレータ４の幅（帯形状の短手方向の寸法）は、負極活物質層１２２の幅より僅かに大きい。セパレータ４は、正極活物質層１１２及び負極活物質層１２２が重なるように幅方向に位置ずれした状態で重ね合わされた正極１１と負極１２との間に配置される。このとき、図６に示すように、正極１１の非被覆部１１５と負極１２の非被覆部１２５とは重なっていない。即ち、正極１１の非被覆部１１５が、正極１１と負極１２との重なる領域から幅方向に突出し、且つ、負極１２の非被覆部１２５が、正極１１と負極１２との重なる領域から幅方向（正極１１の非被覆部１１５の突出方向と反対の方向）に突出する。積層された状態の正極１１、負極１２、及びセパレータ４、即ち、積層体２２が巻回されることによって、電極体２が形成される。正極１１の非被覆部１１５又は負極１２の非被覆部１２５のみが積層された部位によって、電極体２における非被覆積層部２６が構成される。
【００３８】
非被覆積層部２６は、電極体２における集電体５と導通される部位である。非被覆積層部２６は、巻回された正極１１、負極１２、及びセパレータ４の巻回中心方向視において、中空部２７（図６参照）を挟んで二つの部位（二分された非被覆積層部２６）２６１に区分される。
【００３９】
以上のように構成される非被覆積層部２６は、電極体２の各極に設けられる。即ち、正極１１の非被覆部１１５のみが積層された非被覆積層部２６が電極体２における正極１１の非被覆積層部を構成し、負極１２の非被覆部１２５のみが積層された非被覆積層部２６が電極体２における負極１２の非被覆積層部を構成する。
【００４０】
ケース３は、開口を有するケース本体３１と、ケース本体３１の開口を塞ぐ（閉じる）蓋板３２と、を有する。ケース３は、電極体２及び集電体５等と共に、電解液を内部空間に収容する。ケース３は、電解液に耐性を有する金属によって形成される。ケース３は、例えば、アルミニウム、又は、アルミニウム合金等のアルミニウム系金属材料によって形成される。ケース３は、ステンレス鋼及びニッケル等の金属材料、又は、アルミニウムにナイロン等の樹脂を接着した複合材料等によって形成されてもよい。
【００４１】
電解液は、非水溶液系電解液である。電解液は、有機溶媒と、金属イオン（Ｌｉイオン）とを含む。電解液は、有機溶媒に電解質塩を溶解させることによって得られる。有機溶媒は、プロピレンカーボネートを含む。本実施形態の有機溶媒は、プロピレンカーボネートに加え、プロピレンカーボネートと比較してガスを生成しにくい環状炭酸エステルを含んでいてもよい。該環状炭酸エステルとしては、エチレンカーボネートが好ましい。プロピレンカーボネートの含有比率は、有機溶媒の総量に対して１５質量％以上であることが好ましく、３０質量％以上であることがより好ましい。プロピレンカーボネートと比較してガスを生成しにくい環状炭酸エステルの含有比率は、有機溶媒の総量に対して１５質量％以下であることが好ましく、５質量％以下であることがより好ましい。プロピレンカーボネートの質量とプロピレンカーボネートと比較してガスを生成しにくい環状炭酸エステルの質量との合計の質量に対するプロピレンカーボネートの質量比率は、５０質量％以上１００質量％以下であることが好ましく、７５質量％以上１００質量％以下であることがより好ましい。前記有機溶媒は、プロピレンカーボネート以外に、鎖状カーボネート類、エーテル類、エステル類、およびフッ素系のホスファゼン等の低粘度溶媒を含んでいてもよい。電解質塩は、ＬｉＣｌＯ４、ＬｉＢＦ４、及びＬｉＰＦ６等である。本実施形態の電解液は、エチレンカーボネート、プロピレンカーボネート、エチルメチルカーボネート及びジメチルカーボネートを混合した有機溶媒に、１ｍｏｌ／ＬのＬｉＰＦ６を溶解させたものである。
なお、「プロピレンカーボネートと比較してガスを生成しにくい環状炭酸エステル」とは、当該環状炭酸エステルに電解質塩を溶解させた電解液中にグラファイトを配置し、該グラファイトを０．０１Ｖ  ｖｓ．Ｌｉ／Ｌｉ＋まで分極させたときに、グラファイトを分極させる単位電気量あたりのガス生成量が、プロピレンカーボネートのそれに比較して小さいものを意味する。上記ガス生成量は、後述するラミネートセルの体積変化を測定することにより求めることができる。
【００４２】
過充電時において、卑な電位にグラファイトが分極されると、プロピレンカーボネート（以下、第１成分という）は、金属イオン（Ｌｉイオン）と共にグラファイト層間に挿入される。これにより、グラファイトの層間の内表面で、第１成分の一部が還元分解されてガスが生成する。ガスの生成では、グラファイトの層構造にひずみが生じて、グラファイト層の剥離が進行するようになることが知られている。このようにグラファイト層の剥離が進行すると、新たなグラファイト層の表面が現れるため、第１成分が継続的に還元分解されるようになって、ガスがより生成され易くなると推定される。一方で、エチレンカーボネート（以下、第２成分という）も、金属イオンと共にグラファイトの層間に挿入され、グラファイトの層間の内表面で、第２成分の一部が還元分解される。しかしながら、第２成分では、ガスよりも被膜が優位に形成されることが知られている。第２成分は、第１成分よりもガスを生成し難いため、グラファイトの層間にひずみを生じさせにくく、グラファイト層の剥離を進行させにくいものであると推定される。なお、グラファイト層と、第１成分または第２成分とが単に接触するのみでは、第１成分または第２成分は還元分解されず、ガスは生成しない。しかしながら、過充電時に生成された金属デンドライトにグラファイトが接触すると、グラファイトの電位が卑な電位に分極するため、上記の通り、第１成分および第２成分が還元分解されて、ガスが生成されることとなる。
【００４３】
ケース３は、ケース本体３１の開口周縁部と、長方形状の蓋板３２の周縁部とを重ね合わせた状態で接合することによって形成される。また、ケース３は、ケース本体３１と蓋板３２とによって画定される内部空間を有する。本実施形態では、ケース本体３１の開口周縁部と蓋板３２の周縁部とは、溶接によって接合される。
【００４４】
以下では、図１に示すように、蓋板３２の長辺方向をＸ軸方向とし、蓋板３２の短辺方向をＹ軸方向とし、蓋板３２の法線方向をＺ軸方向とする。ケース本体３１は、開口方向（Ｚ軸方向）における一方の端部が塞がれた角筒形状（即ち、有底角筒形状）を有する。蓋板３２は、ケース本体３１の開口を塞ぐ板状の部材である。
【００４５】
蓋板３２は、ケース３内のガスを外部に排出可能なガス排出弁３２１を有する。ガス排出弁３２１は、ケース３の内部圧力が所定の圧力（ケース３の破裂等が起こらない所定の値：第一の閾値）まで上昇したときに、該ケース３内から外部にガスを排出する。ガス排出弁３２１は、Ｘ軸方向における蓋板３２の中央部に設けられる。
【００４６】
ケース３には、電解液を注入するための注液孔が設けられる。注液孔は、ケース３の内部と外部とを連通する。注液孔は、蓋板３２に設けられる。注液孔は、注液栓３２６によって密閉される（塞がれる）。注液栓３２６は、溶接によってケース３（本実施形態の例では蓋板３２）に固定される。
【００４７】
外部端子７は、他の蓄電素子１の外部端子７又は外部機器等と電気的に接続される部位である。外部端子７は、導電性を有する部材によって形成される。例えば、外部端子７は、アルミニウム又はアルミニウム合金等のアルミニウム系金属材料、銅又は銅合金等の銅系金属材料等の溶接性の高い金属材料によって形成される。
【００４８】
外部端子７は、図３、図９〜１１に示すように、蓋体３２の外面に配置される頭部７１と、頭部７１から延びる軸部７２と、有する。
【００４９】
頭部７１は、蓋体３２に沿って広がる板状の部位である。本実施形態の頭部７１は、矩形板状である。頭部７１には、バスバ等が溶接されてもよい。
【００５０】
軸部７２は、頭部７１の蓋体３２側の面から蓋体３２の貫通孔３２２を通じてケース３の内方に向かって延びる。
【００５１】
電流遮断部８は、例えば、図９〜図１１に示すように、ケース３の内部に配置されるダイアフラム（受圧部）８１を有し、ダイアフラム８１が所定値以上の圧力を受けたときに外部端子７と電極体２とを繋ぐ導通経路を遮断する。本実施形態の電流遮断部８は、正極外部端子７Ａと電極体２の正極１１（すなわち、電極体２の正極１１と電気的に導通されている集電体５）とを繋ぐ導通経路を遮断する。
【００５２】
具体的に、電流遮断部８は、ダイアフラム８１と、ダイアフラム８１と正極外部端子７Ａとを導通させる遮断部導通部８２と、遮断部導通部８２と集電体５との間に配置されて遮断部導通部８２と集電体５との間を絶縁する遮断部絶縁部８３と、を有する。
【００５３】
遮断部導通部８２は、金属等の導電性を有する部材によって形成されている。この遮断部導通部８２は、蓋板３２に沿って広がる板状の第一基部８２１と、第一基部８２１の周縁から立ち上がる第一周壁部８２２と、第一周壁部８２２における第一基部８２１と反対側の端部から第一基部８２１と略平行に延びる第一フランジ部８２３と、を有する。本実施形態の第一基部８２１は、矩形板状であり、蓋板３２の貫通穴３２２と重なる位置に貫通穴８２４を有する。この第一基部８２１の貫通穴８２４の周縁部が、蓋板３２と絶縁部材９（内部絶縁部材９１及び外部絶縁部材９２）と共に、正極外部端子７Ａの頭部７１と、軸部７２の先端から頭部７１方向に延びる穴７２１よりも大径に形成され、頭部７１と反対側に設けられた大径部７２３と、によってＺ軸方向に挟み込まれることで、遮断部導通部８２と正極外部端子７Ａとが導通する。
【００５４】
遮断部絶縁部８３は、樹脂等の絶縁性を有する部材によって構成されている。この遮断部絶縁部８３は、第一基部８２１と略平行に広がる板状の第二基部８３１と、第二基部８３１の周縁から立ち上がる第二周壁部８３２と、第二周壁部８３２における第二基部８３１と反対側の端部から第二基部８３１と略平行に延びる第二フランジ部８３３と、を有する。第二基部８３１は、第一基部８２１と対応する矩形板状である。この第二基部８３１は、中央に第一貫通穴８３１１を有すると共に、第一貫通穴８３１１の周囲に一つ以上（本実施形態の例では複数）の第二貫通穴８３１２を有する。第二基部８３１の第一貫通穴８３１１には、集電体５の一部が挿入されている。また、第二フランジ部８３３は、第一フランジ部８２３との間にダイアフラム８１の周縁部を挟み込んだ状態で、第一フランジ部８２３と重なっている。このとき、第一フランジ部８２３とダイアフラム８１の周縁部とは、気密状態で密着（密接）し、且つ、第二フランジ部８３３とダイアフラム８１の周縁部とは、気密状態で密着（密接）している。
【００５５】
ダイアフラム８１は、金属製の薄板状の部材であり、周縁部を第一フランジ部８２３と第二フランジ部８３３とによって挟み込まれている。これにより、遮断部導通部８２とダイアフラム８１とによって囲まれた空間（外部側空間８１１）と、遮断部絶縁部８３とダイアフラム８１とによって囲まれた空間（内部側空間８１２）とが、ダイアフラム８１によって隔てられる。このとき、外部側空間８１１は、正極外部端子７Ａの穴７２１と接続穴７２２とを通じて外部（蓄電素子１の外部）と連通し、内部側空間８１２は、第一貫通穴８３１１及び第二貫通穴８３１２を通じてケース３の内部空間３３と連通している。
【００５６】
薄板状のダイアフラム８１は、遮断部絶縁部８３に向けて膨出しており、最も膨出している中央部８１３は、遮断部絶縁部８３の第一貫通穴８３１１に挿入されている集電体５の部位（一部）と接触している（図９参照）。これにより、ダイアフラム８１は、集電体５と遮断部導通部８２とを導通させる。即ち、集電体５からダイアフラム８１と遮断部導通部８２とを経て正極外部端子７Ａに繋がる導通経路が形成されている。
【００５７】
このダイアフラム８１は、ケース３の内部圧力を第一貫通穴８３１１及び第二貫通穴８３１２を通じて受圧する。そして、ダイアフラム８１は、ケース３の内部圧力が第二の閾値（ガス排出弁３２１の作動圧である第一の閾値より低い値）以上になったときに、図１０に示すように、中央部８１３が集電体５から離間して遮断部導通部８２に向けて膨出した状態となる。これにより、集電体５と正極外部端子７Ａとを繋ぐ導通経路（即ち、正極外部端子７Ａと電極体２の正極１１とを繋ぐ導通経路）が遮断される。
【００５８】
集電体５は、ケース３内に配置され、電極体２と通電可能に直接又は間接に接続される。本実施形態の集電体５は、クリップ部材５０を介して電極体２と通電可能に接続される。即ち、蓄電素子１は、電極体２と集電体５とを通電可能に接続するクリップ部材５０を備える。
【００５９】
集電体５は、導電性を有する部材によって形成される。図３に示すように、集電体５は、ケース３の内面に沿って配置される。集電体５は、蓄電素子１の正極１１と負極１２とにそれぞれ配置される。本実施形態の蓄電素子１では、集電体５は、ケース３内において、電極２の正極１１の非被覆積層部２６と、負極１２の非被覆積層部２６とにそれぞれ配置される。
【００６０】
正極１１の集電体５と負極１２の集電体５とは、異なる材料によって形成される。具体的に、正極１１の集電体５は、例えば、アルミニウム又はアルミニウム合金によって形成され、負極１２の集電体５は、例えば、銅又は銅合金によって形成される。
【００６１】
本実施形態の蓄電素子１では、電極体２とケース３とを絶縁する袋状の絶縁カバー６に収容された状態の電極体２（詳しくは、電極体２及び集電体５）がケース３内に収容される。
【００６２】
次に、上記実施形態の蓄電素子１の製造方法について説明する。
【００６３】
蓄電素子１の製造方法では、まず、金属箔（電極基材）に活物質を含む合剤を塗布して活物質層を形成して、電極（正極１１及び負極１２）を作製する。次に、グラファイトを含むセパレータ基材４１を作製する。続いて、セパレータ基材の上に絶縁粒子を含む組成物を塗布して絶縁層４２を形成する。これにより、セパレータ４を作製する。続いて、正極１１、セパレータ４、及び負極１２を重ね合わせて電極体２を形成する。そして、電極体２をケース３に入れ、ケース３に電解液を入れることによって蓄電素子１を組み立てる。
【００６４】
電極（正極１１及び負極１２）の作製では、一般的な方法を採用して、金属箔に活物質層を含む合剤を塗布して活物質層（正極活物質層１１２及び負極活物質層１２２）を形成する。
【００６５】
セパレータ４の作製では、まず、高分子化合物を含む樹脂液中にグラファイトを分散させる。グラファイトの分散は、例えば、グラファイトを含む樹脂液に振動を加えることにより行ってもよい。振動は、各種公知の振動装置を用いて加えてもよい。振動の大きさは、樹脂液の粘性に応じて適宜調整してもよい。
次に、グラファイトが分散された樹脂液を硬化させてシート状の硬化体を得る。続いて、該シート状の硬化体を延伸して、セパレータ基材４１を作製する。延伸されたセパレータ基材４１に含まれるグラファイト量は、０．２ｍｇ／ｃｍ２以上２．０ｍｇ／ｃｍ２以下とするとよい。該シート状の硬化体の延伸条件は、樹脂液に含まれる高分子化合物の種類に応じて適宜調整してもよい。
次に、絶縁粒子を溶媒中に分散させてなるペーストをセパレータ基材４１の厚み方向の両面に片面ずつ塗布する。ペーストは、絶縁粒子を８０質量％以上９９質量％以下含んでいてもよい。絶縁粒子の分散は、上述したグラファイトの場合と同様に行ってもよい。
続いて、塗布後のペーストを乾燥させることにより、絶縁層４２を作製する。
以上のようにして、セパレータ４を作製する。
【００６６】
電極体２の形成では、正極１１と負極１２との間にセパレータ４を挟み込んだ積層体２２を巻回することにより、電極体２を形成する。詳しくは、正極活物質層１１２と負極活物質層１２２とがセパレータ４を介して互いに向き合うように、正極１１とセパレータ４と負極１２とを重ね合わせ、積層体２２を作る。次に、積層体２２を巻回して、電極体２を形成する。
【００６７】
蓄電素子１の組み立てでは、ケース３のケース本体３１に電極体２を入れ、ケース本体３１の開口を蓋板３２で塞ぎ、電解液をケース３内に注入する。ケース本体３１の開口を蓋板３２で塞ぐときには、ケース本体３１の内部に電極体２を入れ、正極１１と一方の外部端子７とを導通させ、且つ、負極１２と他方の外部端子７とを導通させた状態で、ケース本体３１の開口を蓋板３２で塞ぐ。電解液をケース３内へ注入するときには、ケース３の蓋板３２の注入孔から電解液をケース３内に注入する。
【００６８】
上記のように構成された蓄電素子１は、正極１１と、負極１２と、正極１１と負極１２との間に介在されるセパレータ４と、セパレータ４に保持される電解液と、を備え、セパレータ４はグラファイトを含み、電解液は、有機溶媒を含み、有機溶媒は、プロピレンカーボネートを含む。
斯かる構成の蓄電素子においては、過充電時に、内部で生成されるガスの量を増加させることができる。これは、以下のメカニズムによるものであると推測される。過充電時には、負極表面上の電流が集中する箇所において、金属イオンが電気化学的に還元されて金属として析出し、析出した金属が樹枝状の金属デンドライトとなり、正極に向かって成長する。成長した金属デンドライトがセパレータ中のグラファイトに接触すると、該グラファイトは、卑な電位に分極される。分極されたグラファイトの層間に、プロピレンカーボネートが金属イオンと共に挿入されて、還元分解されることとなる。該プロピレンカーボネートが、グラファイトの外表面だけでなく、層間で還元分解されてガスになる分、蓄電素子内で生成されるガスの量を増加させることができる。
【００６９】
上記の蓄電素子１では、セパレータ４は、グラファイトを含む層（セパレータ基材４１）と、絶縁層４２と、を備え、絶縁層４２は、グラファイトを含む層の、正極１１及び負極１２と対向する面にそれぞれ重ねられてもよい。
斯かる構成の蓄電素子１によれば、グラファイトを含む層中のグラファイトを十分に絶縁できる。これにより、絶縁層４２を超えてグラファイトを含む層に到達するほど金属デンドライトが成長した場合に、蓄電素子１内で生成されるガスの量をより増加させることができる。
【００７０】
上記の蓄電素子１では、絶縁層４２は、絶縁粒子を含んでいてもよい。
過充電時又は蓄電素子１が高温状態に晒されると、蓄電素子１内が高温になる場合がある。蓄電素子１が高温になった場合でも、絶縁層４２が絶縁粒子を含むことから、セパレータ４の収縮を抑制できる。従って、セパレータ４の空孔率の低下を抑制できる。これにより、セパレータ４における電解液および金属イオンの透過性の低下を抑制することができる。よって、蓄電素子１内が高温になった場合であっても、電解液中の金属イオンやプロピレンカーボネートがグラファイトに供給されるため、該プロピレンカーボネートの還元分解反応が効率的に進む。従って、ガスをより多く発生させることができる。
【００７１】
上記の蓄電素子１では、有機溶媒において、プロピレンカーボネートの質量とプロピレンカーボネートと比較してガスを生成しにくい環状炭酸エステルの質量との合計の質量に対するプロピレンカーボネートの質量比率は、５０質量％以上１００質量％以下であってもよい。
斯かる構成の蓄電素子１によれば、グラファイト中にプロピレンカーボネートが挿入される確率が高まる結果、プロピレンカーボネートをより十分に分解させることができる。これにより、蓄電素子１内において生成されるガスの量をより十分に増加させることができる。
【００７２】
上記の蓄電素子１では、正極１１、負極１２、セパレータ４及び電解液を含む電極体２を収容する容器（ケース３）と、容器の外側に配置される外部端子７であって、電極体２と導通する外部端子７と、電極体２と外部端子７とを繋ぐ導通経路を遮断する電流遮断部８と、を備えてもよい。
斯かる構成の蓄電素子１によれば、蓄電素子１内で生成されるガスの量が増加した結果、容器内の圧力が許容閾値を上回ったときに、電極体２と外部端子７とを繋ぐ導通経路を早期に遮断することができる。
【００７３】
上記の蓄電素子１は、正極１１、負極１２、セパレータ４、及び電解液を含む電極体２を収容する容器（ケース３）と、該容器内のガスを外部に排出可能なガス排出弁３２１と、を備えてもよい。
斯かる構成の蓄電素子によれば、該蓄電素子１内において生成されるガスの量を増加させることができる結果、ガス排出弁３２１の早期開放を実現できる。
【００７４】
尚、本発明の蓄電素子は、上記実施形態に限定されるものではなく、本発明の要旨を逸脱しない範囲内において種々変更を加え得ることは勿論である。
【００７５】
上記の実施形態では、正極活物質層および負極活物質層が絶縁層を備えない電極（正極および負極）について説明したが、他の実施形態の蓄電素子では、正極活物質層および負極活物質層の少なくともいずれか一方の上に絶縁層が形成されていてもよい。
【００７６】
上記の実施形態では、セパレータ４が、セパレータ基材４１と絶縁層４２とを有する蓄電素子１について説明したが、他の実施形態の蓄電素子では、セパレータ４は、セパレータ基材４１のみを有してもよい。
【００７７】
上記の実施形態では、正極１１側の導通経路に電流遮断部８を備えた蓄電素子１について説明したが、他の実施形態では、電流遮断部８は負極１２側の導通経路に備えられてもよいし、正極１１及び負極１２の両方の導通経路に備えられてもよいし、あるいは、電流遮断部８を備えなくてもよい。
【００７８】
上記の実施形態では、電流遮断部８は、ダイアフラム８１と、遮断部導通部８２と、遮断部絶縁部８３と、を備えていたが、電流遮断部８の構成はこれに限られない。ケース３内の圧力の上昇を契機として作動するものであれば、どのような構成であってもよい。例えば、ケース３内の圧力をセンサで検知し、検知した圧力値が許容閾値を上回ったときに、電流を遮断する外部回路を備える構成であってもよい。
【００７９】
上記の実施形態では、セパレータ４の作製方法において、グラファイトを均一に分散させた、高分子を含む樹脂液のシート状の硬化体を延伸して、セパレータ基材４１を作製する例について説明したが、セパレータ基材４１を作製する例はこれに限られない。グラファイトと結着材とを溶媒中に分散させてなるペーストをシート状のポリオレフィン樹脂製などの樹脂基材に塗工した後、さらにポリオレフィン樹脂製などの樹脂基材を重ね合わせることにより、セパレータ基材４１を作製してもよい。このように作製されたセパレータ４においては、樹脂基材の端部は、グラファイトが含まれる層の端部よりも突出しているとよい。
【００８０】
上記実施形態では、セパレータ４の作製方法において、絶縁粒子を溶媒中に分散させたペーストをセパレータ基材４１の上に塗布して、絶縁層４２を作製する例について説明したが、絶縁層４２を作製する例はこれに限られない。セパレータ基材４１の上に、延伸成形された樹脂シートを接着などで取り付けることにより、絶縁層４２を作製してもよい。
【００８１】
上記の実施形態では、蓄電素子１が充放電可能な非水電解質二次電池（例えばリチウムイオン二次電池）として用いられる場合について説明したが、蓄電素子１の種類や大きさ（容量）は任意である。また、上記の実施形態では、蓄電素子１の一例として、リチウムイオン二次電池について説明したが、これに限定されるものではない。例えば、本発明は、種々の二次電池、その他、電気二重層キャパシタ等のキャパシタの蓄電素子にも適用可能である。
【００８２】
蓄電素子１（例えば電池）は、図１２に示すような蓄電装置１００（蓄電素子が電池の場合は電池モジュール）に用いられてもよい。蓄電装置１００は、少なくとも二つの蓄電素子１と、二つの（異なる）蓄電素子１同士を電気的に接続するバスバ部材８０と、を有する。この場合、本発明の技術が少なくとも一つの蓄電素子１に適用されていればよい。
【実施例】
【００８３】
<実験例>
以下に実験例を挙げて本発明を更に詳しく説明する。以下の実験例は本発明をさらに詳細に説明するためのものであり、本発明の範囲を限定するものではない。
【００８４】
プロピレンカーボネートとエチレンカーボネートとの質量比率を変えたときの、ガスの生成量を調べるために、供試体としてラミネートセル（面積８．０ｃｍ２）を作製し、表１に示す各例に係る電解液を用いて、充放電試験を行った。ラミネートセルにおいて、作用極には活物質としてのグラファイト（球状天然黒鉛と鱗片状人造黒鉛とを、質量比で８：２に混合したもの）を含む電極を用い、対極にはＬｉ金属を用い、セパレータには厚み２０μｍのポリエチレン微多孔膜を用いた。活物質としてのグラファイトを含む電極は、グラファイト、バインダとしてのスチレンブタジエンゴム、カルボキシメチルセルロースアンモニウム塩を９６質量部：３．２質量部：０．８質量部含むスラリーを、水を溶媒に用いて作製し、当該スラリーを塗工量が０．４３ｇ／１００ｃｍ２となるように銅箔の片面に塗布し、乾燥し、乾燥後の銅箔をプレスすることにより作製した。表１の各例において、電解質塩にはＬｉＰＦ６を用い、１ｍｏｌ／Ｌとなるように溶解した。充放電試験を行った前後のラミネートセルの体積変化の値を、各実験例におけるガスの生成量とした。ラミネートセルの体積変化は、充放電試験前後のラミネートセルをそれぞれ所定量の水を入れた水槽中に配置し、該水槽中における増加した水位の値を求めることにより算出した。
表１において、ＰＣはプロピレンカーボネート、ＥＣはエチレンカーボネート、ＥＭＣはエチルメチルカーボネート、ＤＭＣはジメチルカーボネートを示している。
なお、充放電試験において、充電及び放電は、以下の条件で行った。
・充電条件：２５℃において、０．４７ｍＡ／ｃｍ２の電流密度で０．０１Ｖまで定電流−定電圧充電を１２時間行った。
・放電条件：２５℃において、０．４７ｍＡ／ｃｍ２の電流密度で２．００Ｖまで定電流放電を行った。
【００８５】
【表１】
2018195475.tif 000002
【００８６】
表１より、実験例１〜６においては、不可逆容量の比率が、実験例７と比べて、大きくなることが分かった。この結果は、実験例１〜６では、グラファイトの層間の内表面で電解液中のＰＣが分解することによって、グラファイトの層間に挿入されたリチウムイオンが放出されにくくなっていることを意味している。さらに、ＥＣの質量とＰＣの質量との合計の質量に対するＰＣの質量比率が高くなるほど、この傾向が顕著に認められることが分かった。
また、実験例１〜６においては、生成されたガス量が、実験例７と比べて、多くなることが分かった。この結果は、実験例１〜６では、グラファイト層の層間の内表面において電解液中のＰＣが分解することによって、ガスが生成されることを意味している。さらに、ＥＣの質量とＰＣの質量との合計の質量に対するＰＣの質量比率が高くなるほど、この傾向が顕著に認められることが分かった。
上記により、ＥＣの質量とＰＣの質量との合計の質量に対するＰＣの質量比率が高くなるにつれて、ガスの生成量を増加させることができることが分かった。
より詳しくは、ＥＣの質量とＰＣの質量との合計の質量に対するＰＣの質量比率が５０％以上のときに、ラミネートセル内において生成されるガスの量をより増加させることができることが分かった。また、ＥＣの質量とＰＣの質量との合計の質量に対するＰＣの質量比率が９０％以上のときに、生成されるガスの量をさらに増加させることができることが分かった。
このような事象から、セパレータに含まれるグラファイトが卑な電位に分極した場合であっても、同様に、グラファイト層間の内表面で電解液中のプロピレンカーボネートが分解されることが理解できる。セパレータに含まれるグラファイトは、通常の使用状態では、卑な電位に分極しないため、プロピレンカーボネートの分解は進行しない。しかしながら、過充電時に、負極表面上から析出した金属デンドライトが成長してセパレータに含まれるグラファイトに接触すると、該グラファイトが卑な電位に分極するようになる。その結果、上記の通り、プロピレンカーボネートの分解が進み、電池内で生成されるガスの量が増加することが理解できる。つまり、本実施形態では、通常の使用状態では、プロピレンカーボネートの分解が進行しないため、ガスの生成量は少ないが、過充電時においては、プロピレンカーボネートの分解が進行するため、特異的にガスの生成量を増加させることができるという効果が奏されることが理解できる。
【符号の説明】
【００８７】
１：蓄電素子（非水電解質二次電池）、
２：電極体、
２６：非被覆積層部、
３：ケース、  ３１：ケース本体、  ３２：蓋板、
４：セパレータ、  ４１：セパレータ基材、  ４２：絶縁層
５：集電体、  ５０：クリップ部材、
６：絶縁カバー、
７：外部端子、  ７１：頭部、７２：軸部、
８：電流遮断部、
１１：正極、
１１１：正極の金属箔（正極基材）、  １１２：正極活物質層、
１２：負極、
１２１：負極の金属箔（負極基材）、  １２２：負極活物質層、
８０：バスバ部材、
１００：蓄電装置。
【図１】
2018195475.tif 000003
【図２】
2018195475.tif 000004
【図３】
2018195475.tif 000005
【図４】
2018195475.tif 000006
【図５】
2018195475.tif 000007
【図６】
2018195475.tif 000008
【図７】
2018195475.tif 000009
【図８】
2018195475.tif 000010
【図９】
2018195475.tif 000011
【図１０】
2018195475.tif 000012
【図１１】
2018195475.tif 000013
【図１２】
2018195475.tif 000014